(57)【要約】本発明は、炭素含有アノード（複数可）及びカソード（複数可）、中間多孔質膜（複数可）、並びにイオン液体電解質から構成されるスーパーキャパシタ、スーパーキャパシタを加熱するための電気ヒータ、並びにヒータを制御するための及びその粘度が１〜５０センチポアズの範囲にあるような温度にイオン液体の温度を維持するためのサーモスタットを含むことを特徴とするスーパーキャパシタアセンブリを提供する。特に、大幅な長期酸化還元劣化なしに、３．５Ｖ超（例えば、３．５〜６Ｖの範囲）の電圧で動作することができるスーパーキャパシタが提供される。【選択図】  図１
2019507959.tif 000002
【特許請求の範囲】
【請求項１】
炭素含有アノード（複数可）及びカソード（複数可）、中間多孔質膜（複数可）、並びにイオン液体電解質から構成されるスーパーキャパシタ、
前記スーパーキャパシタを加熱するための電気ヒータ、及び
前記ヒータを制御するための、及びその粘度が１〜５０センチポアズの範囲にあるような温度に前記イオン液体の温度を維持するためのサーモスタット
を含むことを特徴とするスーパーキャパシタアセンブリ。
【請求項２】
携帯用又は個人用電気デバイスに電力を供給する又は再充電するための、請求項１に記載の種類のスーパーキャパシタアセンブリの使用。
【請求項３】
炭素含有アノード（複数可）及びカソード（複数可）、中間多孔質膜（複数可）、並びにイオン液体電解質から構成されるスーパーキャパシタを動作させる方法において、前記イオン液体の粘度が１〜５０センチポアズの範囲にあるような温度に前記イオン液体を維持するステップを特徴とする、方法。
【請求項４】
前記粘度が、１〜４０センチポアズの範囲にあることを特徴とする、請求項３に記載の方法。
【請求項５】
前記温度が、４０〜８０℃の範囲にあることを特徴とする、請求項３又は４に記載の方法。
【請求項６】
その関連電解質の大幅な長期酸化還元劣化なしに３．５〜６Ｖの範囲の動作電圧で動作するスーパーキャパシタにおいて、
任意選択でグラフェン及び／又はカーボンナノチューブ成分を含む、少なくとも１つのアノード及び／又は少なくとも１つのカソード、
前記アノード（複数可）と前記カソード（複数可）の間に位置する中間多孔質膜、
３．５ボルト超の電気化学窓を有する少なくとも１種のイオン液体組成物、及び
前記スーパーキャパシタが、前記動作電圧を受けながら、４０〜８０℃の範囲の温度及び／又は１〜５０センチポアズの範囲の粘度に前記イオン液体を維持するための制御手段
を含むことを特徴とする、スーパーキャパシタ。
【請求項７】
４Ｖ超の電気化学窓を有するイオン液体を使用することを特徴とする、請求項６に記載のスーパーキャパシタ。
【請求項８】
４．５Ｖ超の電気化学窓を有するイオン液体を使用することを特徴とする、請求項７に記載のスーパーキャパシタ。
【請求項９】
５Ｖ超の電気化学窓を有するイオン液体を使用することを特徴とする、請求項８に記載のスーパーキャパシタ。
【請求項１０】
５．５Ｖ超の電気化学窓を有するイオン液体を使用することを特徴とする、請求項９に記載のスーパーキャパシタ。
【請求項１１】
４〜６Ｖの範囲の電気化学窓を有するイオン液体を使用することを特徴とする、請求項６に記載のスーパーキャパシタ。
【請求項１２】
大幅な長期酸化還元劣化なしに４．５〜５．５Ｖの範囲の動作電圧で動作すること、及び４．５Ｖ超の電気化学窓を有するイオン液体を使用することを特徴とする、請求項６に記載のスーパーキャパシタ。
【請求項１３】
５Ｖ超の電気化学窓を有するイオン液体を使用することを特徴とする、請求項１２に記載のスーパーキャパシタ。
【請求項１４】
５．５Ｖ超の電気化学窓を有するイオン液体を使用することを特徴とする、請求項１３に記載のスーパーキャパシタ。
【請求項１５】
４〜６Ｖの範囲の電気化学窓を有するイオン液体を使用することを特徴とする、請求項１４に記載のスーパーキャパシタ。
【発明の詳細な説明】
【発明の詳細な説明】
【０００１】
本発明は、複数のサイクルの使用にわたり、その性能の大幅な劣化なしに、特に３．５Ｖ超の電圧で動作することができるイオン液体電解質を使用するスーパーキャパシタに関する。
【０００２】
我々の同時係属出願である国際出願ＰＣＴ／ＧＢ２０１５／０５３００３及びＧＢ１５１８３８５．８で、我々は、グラフェン含有電極、多孔質膜及び１種又は複数のイオン液体、例えば、１００℃未満の温度で通常液体である四級有機塩から構成されるスーパーキャパシタを教示した。しかし、多くの場合、イオン液体の粘度が高すぎるので、これらのスーパーキャパシタの性能は、損なわれる。この結果、好ましくない抵抗の増加及びスーパーキャパシタの電荷保有能力の減少が生じるおそれがある。
【０００３】
２０１５年に出版された「イオン液体−最新技術（Ｉｏｎｉｃ  Ｌｉｑｕｉｄｓ−Ｃｕｒｒｅｎｔ  Ｓｔａｔｅ  ｏｆ  Ａｒｔ）」−１９章（ＩＳＢＮ  ９７８−９５３−５１−２１２２−０）は、スーパーキャパシタにおけるイオン液体及びグラフェンの使用について概説している。
【０００４】
ＣＮ１０４３３２３２５は、グラフェン酸化物の中間体製造を介してグラファイト粉末からスーパーキャパシタ用のグラフェンを製造する方法を教示する。
【０００５】
我々は、スーパーキャパシタの電解質の粘度及び／又は温度を最適な範囲に維持することにより、上記の問題を克服した。したがって、本発明の第１の態様によれば、
炭素含有アノード（複数可）及びカソード（複数可）、中間多孔質膜（複数可）、並びにイオン液体電解質から構成されるスーパーキャパシタセル、
スーパーキャパシタセルを加熱するための電気ヒータ、及び
ヒータを制御するための、及びその粘度が、１〜５０センチポアズの範囲にあるような温度でイオン液体の温度を維持するためのサーモスタット
を含むことを特徴とするスーパーキャパシタアセンブリが提供される。
【０００６】
本発明の好ましい一実施形態では、スーパーキャパシタの炭素含有電極は、炭素電荷搬送素子から構成される層でコーティングされた薄い可撓性のシート（例えばアルミニウム、銀又は銅箔）の形態である導電性金属集電体から本質的になるアノード及びカソード表面を含む。別の実施形態では、これらのアノード及びカソード表面の少なくとも一部は、同じシートの両側に配置されている。適切には、これらの電荷搬送素子の少なくとも一部は、大きさ１ミクロン未満、好ましくは１００ナノメートル未満の平均最大寸法を有する炭素の粒子である。好ましくは、これらの粒子は、２〜５０ナノメートルの範囲の大きさであるメソ細孔を有するメソ孔性を示す。別の実施形態では、炭素電荷搬送素子には、最終スーパーキャパシタ上である程度の擬似容量挙動を付与することができる材料のナノ粒子、例えば、リチウム又はニッケル、マンガン、ルテニウム、ビスマス、タングステン或いはモリブデンを含めて１より大きい酸化状態の遷移金属などの金属の塩、水酸化物及び酸化物が添加されていてもよい。
【０００７】
好ましい一実施形態では、層は、導電性ポリマーバインダーマトリックスに組み込まれた炭素粒子から構成され、粒子とバインダーの重量比が０．２：１〜２０：１の範囲であることを特徴とする。別の実施形態では、炭素粒子は、グラフェン粒子を含み、さらに別の場合ではカーボンナノチューブを含む。好ましい一実施形態では、グラフェンとカーボンナノチューブの混合物は、場合によっては、存在する活性炭と共に使用される。別の適切な実施形態では、炭素粒子は、重量比０．５−２０００：０．５−１００：１、好ましくは０．５−１５００：０．５−８０：１で存在する活性炭、カーボンナノチューブ及びグラフェンの３成分の混合物を含む。
【０００８】
用語「活性炭」は、表面積が、通常、５００ｍ２ｇ−１超、好ましくは１０００〜３６００ｍ２ｇ−１であり、１ミクロン未満の平均粒径を有する任意の高純度アモルファスカーボンを意味する。そのような材料は、いくつかの市販品から容易に入手することができる。使用するカーボンナノチューブは、通常、２−５００ミクロン（好ましくは１００−３００ミクロン）の範囲の平均長さ及び１００−１５０ナノメートルの範囲の平均直径を有する。ナノチューブは、単層、多層又はその混合物であってもよい。
【０００９】
用語「グラフェン」は、粒子が実質的に２次元構造である炭素の同素体を意味する。極限状態では、これらの粒子は、グラファイト構造を有する単一の原子層プレートレットを含む。但し、本発明の目的では、この成分は別の、例えば、１〜２０個、好ましくは１〜１０個のプレートレットの最上部に積層した少量のプレートレットを含み得る。一実施形態では、これらのプレートレットは、非酸化形態である。別の実施形態では、プレートレットは、透過型電子顕微鏡で測定されるように、それぞれ独立に１〜４０００ナノメートル、好ましくは２０〜３０００又は１０〜２０００ナノメートルの範囲の平均寸法を有する。任意の公知の方法を使用して、そのような材料を製造することができ、その多くは、市販品も入手可能であり、例えば英国のトーマススワン株式会社（Ｔｈｏｍａｓ  Ｓｗａｎ  Ｌｉｍｉｔｅｄ）からエリカーブ（Ｅｌｉｃａｒｂ）（登録商標）の名称で出されている。
【００１０】
別の実施形態では、炭素電荷搬送素子は、さらに、最大で２０％重量、好ましくは１〜２０重量％の導電性炭素を含み得る。適切には、この導電性炭素は、ポリ結晶構造及び１〜５００ｍ２ｇ−１の範囲の表面積を有する高導電性非グラファイト系炭素を含む。一実施形態では、これはカーボンブラックであり、例えば、リチウムイオン電池（例えば、Ｔｉｍｉｃａｌ  ＳｕｐｅｒＣ６５（登録商標）及び／又はＴｉｍｉｃａｌ  ＳｕｐｅｒＣ４５）中の導電性添加剤として使用されてきた材料の１つである。
【００１１】
一実施形態では、本発明の方法が実施された後の電極の残留水分含量は、１００ｐｐｍ未満、好ましくは５０ｐｐｍ未満であるべきである。
【００１２】
さらに別の実施形態では、炭素含有アノード（複数可）及びカソード（複数可）は、互いに非対称であり、換言すれば、異なる厚さ、例えば、異なる厚さの層を有する。
【００１３】
導電性バインダーについては、これは、適切には１種又は複数の導電性ポリマーから構成され、好ましくはセルロース誘導体、ポリマーエラストマー又はそれらの組み合わせから選択される。一実施形態では、セルロース誘導体は、カルボキシアルキルセルロース、例えばカルボキシメチルセルロースである。別の実施形態では、エラストマーは、スチレン−ブタジエンゴム又は同等の性質を有する材料である。
【００１４】
適切には、複合層中の種々の成分の総電荷保有表面積は、２５０ｍ２ｇ−１より大きく、好ましくは２６０ｍ２ｇ−１より大きい。
【００１５】
イオン液体電解質については、これは、適切には１００℃未満、好ましくは室温又は室温未満で溶融しているイオン性有機塩を含む。別の実施形態では、イオン液体電解質は、１つ又は複数のイオン液体から構成される混合物であり、混合物は、２５℃で１０〜８０センチポアズ、好ましくは２０〜５０センチポアズの範囲の粘度を有する。さらに別の実施形態では、電解質は、１成分がイオン液体である少なくとも２成分の共融又は共融に近い混合物である。適切にはこれらの混合物は、１００℃未満、好ましくは５０℃未満、より好ましくは３０℃未満の融点を有する。共融挙動は、ラウールの法則の原理に基づくと予想されるものに比べ、所与の組成物範囲で融点が大幅に低下する２つ以上の成分の混合物の周知の特性である。ここで、用語「共融又は共融に近い混合物」は、したがって、融点がそのような低下を示す本発明の成分の任意の混合物を含むと解釈されるべきであり、これには、最も好ましい実際の共融点で５０％超の低下、好ましくは９０％超の低下を有するものが含まれる。特に好ましい実施形態では、共融組成物それ自体が、電解質として使用される。別の実施形態では、使用するイオン液体の少なくとも１つは、３Ｖ超の電気化学窓を有する。
【００１６】
一実施形態では、使用する電解質は、混合物、例えば、読者に完全なリストを提供する米国特許第５８２７６０２号又は国際公開第２０１１／１００２３２号に記載される少なくとも１種のイオン液体から構成される、共融又は共融に近い混合物である。別の実施形態では、混合物は、少なくとも１種の前記イオン液体の混合物から構成される。
【００１７】
適切には、電解質で使用するイオン液体又は使用するイオン液体の１種は、アルキル又は置換アルキルピリジニウム、ピリダジニウム、ピリミジニウム、ピラジニウム、イミダゾリウム、ピペリジニウム、ピロリジニウム、ピラゾリウム、チアゾリウム、オキサゾリウム、トリアゾリウム又はアゼパニウムカチオンの四級塩である。そのような場合、各カチオンと会合する対アニオンは、大きい多原子であり、５０又は１００オングストロームを超えるファン・デル・ワールス体積を有することが好ましい（例えば、本発明の範囲内にあると考えられる例示的な例を提供する米国特許第５８２７６０２号を参照のこと）。カチオンに関して非対称であるようにアニオンが選択されることも好ましく、液体中のイオンが、容易に密接せず、結晶化を起こさないようになる。一実施形態では、対アニオンは、テトラフルオロボレート、ヘキサフルオロホスフェート、ジシアナミド、ビス（フルオロスルホニル）イミド（ＦＳＩ）、ビス（トリフルオロメチルスルホニル）イミド（ＴＦＳＩ）又はビス（パーフルオロＣ２〜Ｃ４アルキルスルホニル）イミド、例えば、ビス（パーフルオロエチルスルホニル）イミドアニオン又はその類似物質からなる群から選択される。別の好ましい実施形態では、イオン液体（複数可）は、これらのアニオンのＣ１〜Ｃ４アルキル置換イミダゾリウム、ピペリジニウム又はピロリジニウム塩から選択され、本明細書で開示されるように想起されるカチオンとアニオンの任意の順列が含まれる。この列挙の中で、以下の２成分系：ピペリジニウム塩及びイミダゾリウム塩、ピペリジニウム塩及びピロリジニウム塩、並びにイミダゾリウム塩及びピロリジニウム塩が好ましい。別の実施形態では、２成分系は、（ａ）上述のアニオンの１つのピペリジニウム塩及び任意の置換された嵩高い四級アンモニウム塩、例えば、アルキル又はアルコキシ部分がそれぞれ独立に１個、２個、３個又は４個の炭素原子を有するトリアルキル（アルコキシルアルキル）アンモニウム塩、又は（ｂ）国際公開第２０１１／１００２３２号に例示される１種又は複数のアゼパニウム塩のいずれかを含み得る。上記のすべての場合で、使用する塩は、好ましくはそれぞれ３ボルト超の電気化学窓及び３０℃未満の融点を有するべきである。
【００１８】
使用することができる電解質の特定の非限定例には、以下のカチオン、１−エチル−３−メチル−イミダゾリウム（ＥＭＩＭ）、１−ブチル−３−メチルイミダゾリウム（ＢＭＩＭ）、１−メチル−１−プロピルピロリジニウム、１−メチル−１−ブチルピロリジニウム及び上述のアニオンから誘導される塩又は塩の混合物が含まれる。一実施形態では、電解質は、これらのカチオンの１種又は複数のテトラフルオロホウ酸塩である。別の場合では、電解質は、方法のステップ（ａ）で使用したものと同じ塩である。
【００１９】
別の実施形態では、イオン液体は、Ｎ，Ｎ−ジエチル−Ｎ−メチル−Ｎ−（２−メトキシエチル）アンモニウム（ＤＥＭＥ）及びその同族体などの四級アンモニウムカチオンの塩である。
【００２０】
適切には、イオン液体の水分量は、１００ｐｐｍ未満、好ましくは５０ｐｐｍ未満である。
【００２１】
中間多孔質膜は、ヒータが作動する温度で安定であるポリマーから適切に作製される。
【００２２】
一実施形態では、電気ヒータは、セルの外側表面付近に適切に分散している。通常、３０〜１００℃、好ましくは４０〜８０℃の範囲にある所望の温度が確実に維持されるように、好ましくはサーモスタットが提供されることになる。イオン液体の粘度を１〜４０センチポアズの範囲に維持するように温度が選択されることが好ましい。例えば、セルがフラットパウチであれば、ヒータは、パウチの外面のどちらか又は両方に配置され得る。或いは、ヒータは、パウチ内に配置された薄膜ヒータであってもよい。さらに別の実施形態では、ヒータは、スーパーキャパシタが使用されるデバイスの他の電気的成分から熱を引き抜くヒートシンクを含み得る。その場合、サーモスタットを使わずに、熱平衡に依存することが場合によってはあり得る。
【００２３】
一実施形態では、ヒータ及びスーパーキャパシタは、使用する任意のデバイスの他の成分を保護するために、断熱材に囲まれるか断熱材に組み込まれる可能性がある。別の実施形態では、ヒータ（複数可）及びスーパーキャパシタは、高温になったときのスーパーキャパシタの内容積部の膨張を防ぐように締め付けられている。スーパーキャパシタを熱的にさらに管理するために、パウチの内部表面は、熱反射層でコーティングされていてもよい。
【００２４】
本発明のスーパーキャパシタアセンブリは、コードレス電動工具（例えば、ドリル、スクリュードライバー、サンダーなど）及びコードレス家庭用電化製品（電気掃除機など）を含む様々な携帯用電気デバイスに電力を供給する又は再充電するために使用することができる。別の特に有用な実施形態では、個人用電気デバイス、例えば、スマートフォン、ラジオ、ＣＤ及びＤＶＤプレーヤー、タブレット、ラップトップ又は類似のハンドヘルドアイテム若しくは装着型アイテムに電力を供給する又は再充電するために使用することができる。
【００２５】
本発明の第２の態様によれば、炭素含有アノード（複数可）及びカソード（複数可）、中間多孔質膜（複数可）、並びにイオン液体電解質から構成されるスーパーキャパシタを動作させる方法において、イオン液体の粘度が１〜５０センチポアズの範囲にあるような温度にイオン液体を維持するステップを特徴とする、方法が提供される。
【００２６】
粘度を１〜４０センチポアズ、例えば、１０〜４０又は２０〜４０センチポアズの範囲に維持するために、上記の範囲の温度で方法を実施することが好ましい。
【００２７】
本発明のスーパーキャパシタの実施形態は、３．５Ｖ超の動作電圧が必要な場合に特に有用である。したがって、本発明の第３の態様によれば、
任意選択でグラフェン及び／又はカーボンナノチューブ成分を含む、少なくとも１つのアノード及び／又は少なくとも１つのカソード、
アノード（複数可）とカソード（複数可）の間に位置する中間多孔質膜、
３．５ボルト超の電気化学窓を有する少なくとも１種のイオン液体組成物、及び
スーパーキャパシタが動作電圧を受けながら、４０〜８０℃の範囲の温度及び／又は１〜５０センチポアズの範囲の粘度にイオン液体を維持するための制御手段
を含むことを特徴とする、その関連電解質の大幅な長期酸化還元劣化なしに、３．５〜６Ｖの範囲の動作電圧で動作することができるスーパーキャパシタが提供される。
【００２８】
一実施形態では、制御手段は、加熱手段であり、スーパーキャパシタは、上述の温度範囲及び／又は所望の範囲若しくは上述の好ましい範囲の１つの粘度で加熱手段を制御するためのサーモスタットをさらに含む。適切には、所望の粘度を達成するために、加熱手段は、イオン液体を４０〜８０℃、好ましくは５０〜６０℃の範囲の温度に維持するために使用される。一実施形態では、イオン液体は、カチオン、Ｎ，Ｎ−ジエチル−Ｎ−メチル−Ｎ−（２−メトキシエチル）アンモニウム（ＤＥＭＥ）などの四級塩、例えば、ＤＥＭＥテトラフルオロホウ酸塩若しくはＤＥＭＥ  ＴＦＳＩ、或いはカチオン、１−ブチル−３−メチルイミダゾリウム（ＢＭＩＭ）又はその１−アルキル及び／若しくは３−アルキル同族体の１種の四級塩、例えば、ＢＭＩＭテトラフルオロホウ酸塩又はＢＭＩＭ  ＴＦＳＩ、或いは１対のそのような塩の共融混合物である。これらの塩の電気化学窓は、例えば、ＨａｙｙａｎらによるＪｏｕｒｎａｌ  ｏｆ  Ｉｎｄｕｓｔｒｉａｌ  ａｎｄ  Ｅｌｅｃｔｒｉｃａｌ  Ｅｎｇｉｎｅｅｒｉｎｇ  Ｃｈｅｍｉｃａｌ（Ｊａｎｕａｒｙ  ２０１２）で記載される方法で決定することができる。
【００２９】
別の実施形態では、粘度は、電解質に１種又は複数の添加剤を添加することにより制御することができる。これらは、ビニリデンカーボネート、例えば、プロピレン又はブチレンカーボネート、有機エステルなどの、イオン液体用の１種又は複数の溶媒を添加することを含み得る。
【００３０】
別の好ましい例では、アノード及びカソードの対は、非対称である。さらに別の好ましい例では、電極は、２５００〜３５００ｍ２ｇ−１の範囲の表面積を有するグラフェン及び／又はカーボンナノチューブ成分を含む。適切には、少なくとも１つのアノード（複数可）及びカソード（複数可）は、酸化マンガン又は類似の酸化物でドープされている。
【００３１】
適切には、スーパーキャパシタは、４〜６Ｖの範囲、又は４．５〜５．５Ｖの範囲、又は４〜５．５Ｖの範囲、又は４．５〜５．５Ｖの範囲の電圧で動作することができるタイプのものである。一実施形態では、スーパーキャパシタは、加熱手段によって５０〜６０℃の範囲の温度に維持される場合、４．５〜６Ｖの範囲で、好ましくは約４．５〜５．５Ｖで動作するように設計されている。別の実施形態では、イオン液体は、４又は４．５又は５又はさらに５．５Ｖ超の電気化学窓値を有する。さらに別の実施形態では、電気化学窓は、４〜６Ｖ、好ましくは４．５〜６Ｖ、又は５〜６Ｖの範囲にある。上述した動作電圧と電気化学窓範囲の任意の組み合わせが、本明細書の開示の範囲内にあると考えられることを理解されたい。
【００３２】
加熱手段は、例えば、スーパーキャパシタの外側に取り付けられる電気加熱要素又は上述した内部の断熱された加熱要素とすることができる。
【００３３】
本発明の第３の態様のスーパーキャパシタは、単独で、例えば、リチウムイオン電池等用の再充電デバイスとして使用することができる。或いは、モバイル電子デバイス（ラップトップ、スマートフォン、タブレットなど）又はコードレス電動工具の単独の又は主要な電源を含み得る。
【図面の簡単な説明】
【００３４】
【図１】図１及び図２の棒グラフで表される結果は、コインセルの内容物の温度が高くなると、イオン液体の粘度が低下する結果、キャパシタンスが改善することを示す。
【図２】図１及び図２の棒グラフで表される結果は、コインセルの内容物の温度が高くなると、イオン液体の粘度が低下する結果、キャパシタンスが改善することを示す。
【００３５】
本発明を、以下の例により説明する。
【００３６】
（コインセルの調製）
グラフェンを含む粉末ナノカーボン組成物を、最終混合物のナノカーボン：ＣＭＣ：ＳＢＲの重量比が９０：５：５であるようにカルボキシメチルセルロース（ＣＭＣ）及びスチレン−ブタジエンゴム（ＳＢＲ）から構成される水性バインダーと混合することにより、水性インキを調製した。次いで、バーコータを使用してインキの薄膜をアルミニウム箔の表面に塗布して、電極シートを形成した。次いで、シートを１２０〜１５０℃の真空下で乾燥し、ドライボックス内に保存した。その後、シートから直径１６ｍｍの電極ディスクを切り出した。
【００３７】
次いで、ドライボックスで以下のアイテムを積層することによりディスクから複合材コインセルを作製した。
１−正の端子を有する底部ディスクキャップ
２−２つのスペーサ
３−第１の電極ディスク
４−７５μｌのイオン液体
５−膜セパレータディスク（直径１９ｍｍ）
６−７５μｌのイオン液体
７−第２の電極ディスク
８−第３のスペーサ
９−スプリング
１０−負の端子を有する底部ディスクキャップ
【００３８】
アセンブリが完成した後、試験前にコインセルを圧着により密閉した。以下に報告する試験実験では、ＢＭＩＭテトラフルオロホウ酸塩（電気化学窓：４．５〜５Ｖ）又はＤＥＭＥテトラフルオロホウ酸塩（電気化学窓：６Ｖ）のどちらかを電解質として使用して、複数のコインセルを製造した。
【００３９】
（コインセル試験）
各試験で、標準充放電サイクル及び充電用＋１０ｍＡ及び放電用−１０ｍＡの定電流を使用して、記載の動作電圧及び温度で新しいコインセルに１０回のサイクルを実施した。各場合で、充放電曲線をプロットし、Ｃ＝Ｉ／（ｄＶ／ｄＴ）（ここで、Ｃはキャパシタンス、Ｉは電流、ｄＶ／ｄＴはプロットの傾きである）の関係を使用してセルのキャパシタンスを計算するのに使用した。同時に、ＥＳＲ＝ΔＶ／２Ｉ（ここで、ΔＶは電圧降下である）の関係を使用して、充放電曲線間の電圧降下及び電流からセル用の等価直列抵抗（ＥＳＲ、単位オーム）を算出した。図１及び図２の棒グラフで表される結果は、コインセルの内容物の温度が高くなると、イオン液体の粘度が低下する結果、キャパシタンスが改善することを示す。これらのシステムでは、ピークキャパシタンスは、４〜５Ｖの範囲の動作電圧で見られる。ＥＳＲは、この範囲では比較的低いままであるが、より高い電圧では増加し始める。
【図１】
2019507959.tif 000003
【図２】
2019507959.tif 000004
【国際調査報告】
2019507959.tif 000005
2019507959.tif 000006